(57)【要約】  本発明は、生体内骨内インプラントに使用される部材（１００）に関し、以下の材料から構成される：−  熱可塑性有機バインダー（２１０）、と−  繊維質電荷（３３０、２３０）、とからなり  繊維質（３３０、２３０）は、前記部材の表面層にあり、全体または一部が薄層に裂けて層間剥離している。本発明は、このような部材およびその製造する方法に関するものでもある。【選択図】  図３
2014518142.tif 000002
【特許請求の範囲】
【請求項１】
部材（１００）は生体内骨肉インプラントであり、以下の物質（material）である：
−  熱可塑性有機バインダー（２１０）；と
−  繊維質電荷（fiber charge）（３３０、２３０）
とから構成されており、
前記部材の表面層にある繊維質（３３０、２３０）は、該部材の表面層の長さの一部(part of their length)にわたりバインダーから薄層に裂けて層間剥離していることを特徴とする骨肉インプラント合成部材
【請求項２】
前記繊維質電荷（３３０、２３０）は、ナノファイバーまたはナノチューブから構成されることを特徴とする請求項１記載の骨肉インプラント合成部材
【請求項３】
前記繊維質電荷は、マイクロファイバーから構成されることを特徴とする請求項１記載の骨肉インプラント合成部材
【請求項４】
前記バインダーは、ポリエーテルエーテルケトンから成ることを特徴とする請求項１記載の骨肉インプラント合成部材
【請求項５】
前記部材は、芳香族ポリアミドのポリマーで作られた繊維質から成る繊維質（２３０）を含むことを特徴とする請求項１記載の骨肉インプラント合成部材
【請求項６】
前記繊維質（２３０）は、ポリ（アミド−イミド）から構成されることを特徴とする請求項５記載の骨肉インプラント合成部材
【請求項７】
前記部材は、ケイ酸カルシウム(Ca2SiO4)から成る繊維質を含むことを特徴とする請求項１記載の骨肉インプラント合成部材
【請求項８】
前記部材は、表面層の厚みは２０００ナノメートルに等しいか、または、それ以上であることを特徴とする請求項１記載の骨肉インプラント合成部材
【請求項９】
前記部材は、カルシウムとリン酸塩とから形成される電荷成分からなることを特徴とする請求項１記載のインプラント合成部材
【請求項１０】
前記カルシウム系のコンポーネントの電荷は、六角形のβ構造からなるリン酸三カルシウムCa3(PO4)2から構成されていることを特徴とする請求項９記載の骨肉インプラント合成部材
【請求項１１】
前記部材は、ゼオライト電荷を含む物質（material）から構成されることを特徴とする請求項９記載の骨肉インプラント合成部材
【請求項１２】
骨肉インプラント部材（a part）の製造方法は、以下の工程からなり：
ａ）押出形成と造粒である粒体形成（granulation）による、熱可塑性高分子と繊維質電荷の混合工程；と、
ｂ）前記工程（ａ）で得られた粒体を、適切な形状からなるキャビティを有する金型へ注入することによる部材の成形工程；と、
ｃ）前記工程（ｂ）で得られたブランクを、表面層中のファイバーを剥離するために超音波酸洗槽へ適切な時間だけ浸漬（submitting）する工程：
とからなることを特徴とする骨肉インプラント合成部材の製造方法
【請求項１３】
前記請求項９乃至１１に記載の部材を製造するために注入される粒状体の製造方法は、以下の工程からなり：
−  前記第１粒状体を得るために、熱可塑性ポリマーとカルシウム系の電荷のコンポーネント（成分）を含む電荷を押出形成と造粒である粒体形成（granulation）により混合する工程；と、
−  請求項１０に記載の方法の工程（ｂ）の注入に使用される最終粒状体を得るために、押出形成と造粒である粒体形成（granulation）により、第一粒状体を繊維質電荷と混合する工程：
とからなることを特徴とする骨肉インプラント合成部材の製造方法
【請求項１４】
前記繊維質電荷（３３０、２３０）は、５％〜１５％の混合物の質量率の範囲であることを特徴とする請求項１２または１３に記載の骨肉インプラント合成部材の製造方法
【請求項１５】
請求項９乃至請求項１１に記載された、プラスチック射出形成により部材（a part）を製造するための粒体（granulate）または化合物（compound）は、以下の組成からなり：
−  ポリエーテルエーテルケトン（PEEK）ポリマー・バインダー；と、
−  カルシウムとゼオライトを含む化合物の質量率１０％〜２０％の電荷；と、
−  ５％〜１５％のファイバーチャージ（繊維電荷）：
とからなることを特徴とする請求項９乃至請求項１１記載の骨肉インプラント合成部材
【請求項１６】
前記請求項１２記載のインプラント製造方法は、以下の工程からなり：
−  超音波にさらし、鉄を含んでいる粒子を減少させるために溶液槽の中に浸漬させる工程；と、
−  超音波にさらしたバインダーを溶剤に浸漬させる工程：
とからなることを特徴とする請求項１２記載の骨肉インプラント合成部材の製造方法
【請求項１７】
前記請求項１２記載の製造方法の工程（ｃ）は、超音波槽の中で、以下に記載の順序で浸漬する工程からなり： 
−  塩酸（４２０）工程：と、
−  アセトン（４３０）工程：と、
−  過酸化水素（４４０）工程：と、
で浸漬するとともに超音波にかけられた水洗い層で、すすぎにより分離される
ことを特徴とする請求項１２記載の骨肉インプラント合成部材の製造方法
【発明の詳細な説明】
【技術分野】
【０００１】
本発明は、医療または獣医学において使用される歯科インプラント、プロテーゼ、または、骨補填剤のような、骨組織へのインプラント用の部材に関するものであり、該部材は、特殊な形成工程と組み合わせ、結合、併用することによって、インプラントが施される骨組織（受容組織）のオッセオインテグレーション（チタンと骨の直接的一体化）を促進させる素材から構成されるものである。
【背景技術】
【０００２】
生体適合性ポリマーからなる異なるインプラントが従来技術として知られており、その形成工程は、受容組織による細胞定着を誘導する微小孔からなる表面組織の生成を許容し、該インプラントのオッセオインテグレーションを促進するものである。
【０００３】
これらの従来のインプラントは非常に満足のいく結果をもたらすが、そのメカニズムによって得られたオッセオインテグレーション層の厚みは、表面微小孔の深さに対応（一致）するものであり、約１０００ナノメーター（１μｍ）となっている。しかしながら、少なくとも１μｍから１０μｍの範囲の、より大きな厚みのある組織とインプラントの相互浸透が好ましいと一般的に認められており、インプラントとその受容組織の弾性特性が異なる時には更なる厚みとなることが望ましいとされている。ファイバーでインプラントが強化されているときや、より詳細には、形成過程の皮質に、インプラントに相当する弾性率がまだない場合のオッセオインテグレーション工程の開始時には、特に、このような増大された相互浸透が求められていた。
【０００４】
その上、微小孔表面組織を射出成形のようなコスト効率の良いインプラント製造工程を用いて作るのは困難であるか又は不可能とされている。
【発明の開示】
【発明が解決しようとする課題】
【０００５】
この発明は、インプラント、および、インプラントと受容骨組織の間の相互浸透の深さを増大させる方法でインプラントを製造するコスト効率の良い製造方法を提案するものであり、これにより、これらの先行技術の欠点を改善することを目的としている。
【課題を解決するための手段】
【０００６】
その目的のために、本発明は、以下の物質から構成される生体内インプラントに適合する部材を開示するものである：
−熱可塑性有機バインダー；および
−繊維質電荷（fiber charge）
ここでは、繊維質の大部分は、該部材の表面層の長さの一部(part of their length)にわたりバインダーから薄層に裂けている（層間剥離している）。
【０００７】
繊維質とは、厚さ比１０以上の長さのマイクロファイバー、ナノファイバー、または、ナノチューブを意味する。マイクロファイバーは、マイクロメーターまたはミクロンの厚さの繊維質であり、すなわち、実質的な厚さは10-6メーターから10-5メーターの範囲からなる。ナノファイバーとナノチューブは、ナノメーターの厚さの繊維質であり、すなわち、実質的な厚さは10-9メーターから10-8メーターの範囲からなる。
【０００８】
繊維の表面層の層間剥離は、層の厚みの中で、導管（通路）として作用し、毛細管現象によって有機液体を運ぶ隙間の形成を可能にすることにより、その層の細胞定着を促進させている。繊維質自体の性質もまた、吸収作用により、有機液体の輸送に有利に働き、効果を促進させることを可能にしている。
【０００９】
本発明は、以下に説明する効果的な実施例によって実施する事が可能であり、個々的に、又は、技術的に作動可能なものの組み合わせによることも考えられる。
【００１０】
効果的に、熱可塑性バインダーは、ポリエーテルエーテルケトン(PEEK)から成り、生物学的適合性が特性として知られている。
【００１１】
効果的（好都合）に、熱可塑性バインダーはポリエーテルエーテルケトン（PEEK）からなり、生物学的適合性が特性として知られている。
【００１２】
さらに効果的には、繊維質電荷は、芳香族ポリアミドのポリマーで作られた繊維質からなり、高い機械的特性と優れた生物学的適合特性とが融合されているものである。
【００１３】
より詳細には、ポリエーテルエーテルケトン(PEEK)の射出成形温度に近いガラス質遷移温度を備えたポリ（アミド−イミド）ファイバーは、入射注入中の変形が容易であることにより、それが比較的長い場合であっても、インプラントにおける繊維質の均質分布が可能となる。
【００１４】
表面層の層間剥離によるファイバーの導管（通路）効果は、少なくとも２μｍの厚さの層にすることにより得ることが出来るので、換言すれば、プラスチック射出形成から得られるインプラントで剥離効果のない表面の微小孔から成るものより著しく大きなものが得られる。
【００１５】
効果的（好都合）に、インプラントを形成する物質（material）は、繊維質に加え、カルシウムとリン酸塩から構成される電荷のコンポーネント（成分）からなる。これらの吸収性のある化合物がオッセオインテグレーションと治癒に有利に働くことになる。
【００１６】
効果的（好都合）に、カルシウム系のコンポーネントの電荷は、六角形のβ構造からなるリン酸三カルシウムCa3(PO4)2から構成されている。これらのリン酸三カルシウムの化合物は、射出形成の工程中に吸収性のある不定比カルシウム・アパタイト結晶に変形する。
【００１７】
効果的（好都合）に、インプラント可能な部材を形成する物質（material）は、ゼオライト電荷も含むことが可能である。ゼオライトは、インプラント環境および、その環境におけるイオン結合において静電気接続を促進する。そのような電荷は、さらに、物質（material）を放射線不透過性にすることを促進する。
【００１８】
効果的（好都合）に、繊維質電荷は、ケイ酸カルシウム（Ca2SiO4）から成る。これらの繊維質が部材の表面に存在することにより、インプラント環境における間質液の吸収が促進され、その結果、その部材の表面が細胞定着する。
【００１９】
本発明は、このようなインプラントを製造する方法にも関するものであり、その方法は以下の工程からなる：
ａ）押出形成と造粒（粒体形成granulation）による、熱可塑性高分子と繊維質電荷の混合；
ｂ）前記工程（ステップ）（ａ）で得られた粒体を、適切な形状からなるキャビティを有する金型へ注入することによる部材の成形；
ｃ）前記工程（ステップ）（ｂ）で得られたブランクを、表面層中のファイバーを剥離するために超音波酸洗槽へ適切な時間だけ浸漬（submitting）する。
【００２０】
プラスチック射出成形法は、成形作業の最終工程で仕上がりの寸法となったこの種のインプラントを、多量にコスト効率良く生産することを可能にする。また更に、金型内に入り込む物質（material）の流れによって繊維質を方向付ける（direct）ことが可能であるため、これにより、インプラントの形状が複雑な場合であっても、最適な補強効果を得る事ができる。
【００２１】
槽内の化学的効果と超音波の機械的効果とを組み合わせた物理・化学的処理により、射出成形法に関連するいかなる汚染も除去し、望ましい伝導効果を得るファイバー層間剥離を表面層に製造するために、インプラントの表面の酸荒い／洗浄を同時にすることを可能にしている。
【００２２】
繊維質に加えて、カルシウムとリン酸塩の化合物で構成された部材（a part）を得るために、本発明は更に、粒状体または化合物を製造する方法に関連する、以下の工程から成るものである：
−  ポリマー・バインダーをパウダー状の化合物と混合し、押出形成および造粒（粒体形成granulation）により、第一粒状体または第一化合物を作成する；そして
−  射出形成工程で使用できる粒状体が形成されるように、第二の押出成形と造粒（粒状形成granulation）工程の間に、当該第一粒状体をファイバーと混合する。
−  効果的（好都合）に、第一粒状体が成形されている間にゼオライトチャージを導入することもまた可能である。
【００２３】
繊維質電荷は、５％〜１５％の混合物の質量率の範囲が効果的（好都合）である。その比率により、最終部材は大幅に補強（強化）される結果となり、同時に注入法を使用して製造することが可能となり、また、バインダーがカルシウムおよび／またはゼオライトを含む化合物により電荷されるか否かにかかわらず、射出形成と造粒（粒状形成granulation）または合成（compounding）によっても、繊維質とポリマーバインダーを混合することが可能となる。
【００２４】
本発明は、プラスチック射出形成により繊維強化インプラントを製造するための粒状体（粒状形成granulate）または化合物（compound）に関するものであり、粒状体（粒状形成granulate）の組成は以下のとおりである：
−  ポリエーテルエーテルケトン（PEEK）ポリマー・バインダー、
−  カルシウムとゼオライトを含む化合物の質量率１０％〜２０％の電荷、
−  ５％〜１５％のファイバーチャージ（繊維電荷）。
このタイプの粒状体は、本発明に係るプラスチック射出成形による製造の工程（ステップ）（ｂ）において、直接使用することが可能である
【００２５】
本発明にかかる粒状体（粒状形成granulate）の第一の実施例では、繊維質電荷はポリ（アミド−イミド）から構成された繊維質からなり、ガラス体遷移温度はPEEKの注入温度と同等か、またはそれ以下である。
【００２６】
本発明にかかる粒状体（粒状形成granulate）の第二の実施例では、繊維質電荷はケイ酸カルシウム（Ca2SiO4）の繊維からなる。
【００２７】
続いて酸洗いされ、効果的（好都合）に、受容環境においてオッセオインテグレーションを促進させる表面層をその上に形成する。
【００２８】
効果的（好都合）に、槽に続く酸洗いは、以下に詳述する工程（順序）によって実施される。
−  超音波にさらして鉄を含んでいる粒子を除外減少させるために溶液槽に浸漬する。
−  超音波にさらしたバインダーの溶剤に浸漬させるが、繊維質に関しては不活性である。
【００２９】
第一の槽は、射出成形機や射出成形金型から、金属粒子の付着した表面の汚染を除去することを可能にする。単にバインダーを溶解することにより、第二の槽は、超音波の複合作用により、表面層におけるファイバー（繊維）と母材（基質matrix）に分離または剥離を創出することを可能にする。酸は、表面にあるカルシウムまたはゼオライトを含む化合物の繊維質および／または電荷を減少させる効果もあるので、槽の順番は重要となる。第一の酸による攻撃反応により、それに続く溶剤の反応で、これらの化合物が再び表面に出現する。
【００３０】
効果的（好都合）な実施例によれば、更に具体的に実施例で好ましくは、インプラントを構成する物質は、繊維質と、ＰＥＥＫ母材（基質matrix）のカルシウムを含む化合物とゼオライトの電荷とからなり、酸洗い工程は、以下に示す槽における浸漬により構成される。
−  塩酸
−  アセトン
−  過酸化水素
【００３１】
水の槽ですすぎ洗いすることで分離され、そのすすぎ槽もまた超音波にさらされる。最後の過酸化水素槽は、特に、本発明によるインプラント可能部がケイ酸カルシウムファイバー（繊維）を含んでいる場合、その部材の表面に出現する繊維質の表面にシリカ（ケイ酸SiO2）層を形成することを可能にする。湿気を吸収することにより、該シリカ層がインプラント表面層の有機溶剤の誘導を促進させる。
【図面の簡単な説明】
【００３２】
本発明の要旨を、望ましい実施例の内容によって詳述するが、図１〜４に示されるものに限定されるものではない：
−  
【図１】本発明の実施例に係る骨内歯科インプラントの正面図である；−
【図２】図１で示されたＡ−Ａ断面図のＹ部分の詳細である；−
【図３】図２で示されたインプラントの表面のＡ−Ａ断面のＺ部分の詳細を表す図であり、３Ａ〜３Ｅは、本発明の実施例に係る前記骨内のインプラントの製造およびインプラント埋め込み段階を示す図である；−
【図４】本発明の実施例に係るインプラントの製造およびインプラント埋め込みの各段階を示すチャート図である。
【発明を実施するための形態】
【００３３】
図１は、複雑形状のインプラント（１００）の一例であり、プラスチック射出成形法を用いてコスト効率よく製造することができる。この実施例は、本発明の出願に係る歯科インプラントの製造を表すものであり、これに限定されるものではない。該歯科用インプラントは、コア積層（core build-up）のような上部構造を収容するように設計された上部（１０１）と、骨組織に埋め込まれるように設計された下部（１１０）とされる部分とから成る。
【００３４】
下部（１１０）は、選択的に突条のような起伏とすることも可能で、収容する骨組織の中に形成される孔の位値に初期的な機械的結合を適応促進させる構成である。このような初期的結合の突条または起伏体のサイズは約１ミリメートルからなる。前記インプラントは、主に高い生体適合性を有する熱可塑性ポリマーからなり、射出成形技術を用いて実施するのに適合している。限定されない実施例として、前記ポリマーは、ポリエーテルエーテルケトンまたはVICTREX（登録商標） PEEK 150G（登録商標）の名でVICTREX（登録商標）により商業的に流通しているPEEKにより製造することができる。
【００３５】
効果的（好都合）に、バインダーは、ＰＥＥＫと、カルシウムとゼオライトを含む電荷の化合物から同時に構成された素材からなり、そのような素材はフランス特許FR2722694又はアメリカ特許US5872159に開示されている。
【００３６】
図２である、第一の詳細断面図によれば、インプラントを構成する素材は、母材（matrix基質）（２１０）又はバインダーであるPEEKであり、約１μｍ（10-6メートル）の直径を有するカルシウム含有化合物の粒子（２３０）および強化繊維（２２０）から成る。本実施例では、強化繊維（２２０）はポリ（アミド−イミド）で構成されており、該繊維は、KERMEL（登録商標）, 20 rue Ampere, 68027 Colmar, FranceによりKERMEL（登録商標） TECHの名称で商業的に入手可能である。本発明の一実施形態では、直径は約７μｍであり、長さは約７００μｍ（０．７ｍｍ）のマイクロファイバーが使用されている。
【００３７】
このインプラントはプラスチック射出形成法を用いて得られるため、PEEKの射出温度に等しいか、またはポリマーのガラス質遷移温度よりも高いため、ファイバー（繊維）は射出温度において容易に変形するために、繊維質電荷は、効果的（好都合）な実施例では、添加成分として又は主体成分として、ケイ酸カルシウム（Ca2SiO4）を含んでいる（図２には表示無し）。材料は、射出温度で硬質であり、従ってその温度で変形するものではない。
【００３８】
また、ケイ酸カルシウムファイバー（繊維質）のサイズは、より小さい方が望ましく、直径は約１μｍであり、長さは約１０μｍ〜５０μｍである。注入過程での詰まりを防止するために、すべての繊維質を含む繊維質の合計割合は、１５質量％を超えてはならない。
【００３９】
効果的（好都合）に、カルシウムを含む化合物（２３０）の電荷は、β工程ではリン酸三カルシウム（Ca3(PO4)2）から形成されている。β工程でのリン酸三カルシウムは、低温で安定している六方晶構造を有する結晶相である。
【００４０】
リン酸三カルシウム粉末に含まれる水分と、PEEKまたは可能性としてゼオライトとの組み合わせにより、化合物は以下の化学反応によって射出による成形工程中に変形を進行させる：
2014518142.tif 000003
【００４１】
3((Ca3(PO4)2)OH2)Caは、ヒドロキシアパタイトである。このアパタイトは完全に不定比であり、そのため吸収性があり、臓器移植と同様に、本発明のインプラント可能な素材（部材）としてのインテグレーション特性が付与される。
【００４２】
そのため、射出中に使用されるパウダーは脱水されていない。それらは、効果的（好都合）に、再水和され、または、化学反応を促進するためにオルトリン酸（H3 PO4）を添加することができる。
【００４３】
図３では、図４に示す方法もともに、さらに小さなスケールの表面観察により、この方法による実装工程および本発明のインプラント可能部材における表面形態の分析を可能としている。
【００４４】
一つの実施例では、インプラントは粒状体混合を得ることを目的とした第一工程で得ることが出来る。
−  ８０重量％のＰＥＥＫ
−  １０重量％のリン酸三カルシウム（Ca3PO4）
−  １０重量％の二酸化チタン
全ての成分は３４０℃〜４００℃の範囲の温度において押出で混合される。
【００４５】
押出による造粒（粒体形成granulation）では、第一粒状体が得られ、それは、１０質量％のKERMEL（登録商標） TECHタイプのポリ（アミド−イミド）ファイバー（繊維質）およびケイ酸カルシウムと、同じ押出・造粒（粒体形成granulation）方法により混合される。
【００４６】
この方法により得られた第二粒状体は、インプラントのプラスチック射出成形（４１０）のために使用される。成形は７０〜１４０ＭＰａの範囲の圧力で３４０℃〜４００℃の範囲の温度で行われ、そのなかで、金型はＰＥＥＫのガラス質遷移温度、または、約１６０℃の金型予熱温度以上の温度に加熱される。
【００４７】
KERMEL（登録商標）タイプの繊維質のガラス質遷移温度は３４０℃であり、さらに、それらは噴射温度で変形可能であるため、材料の流れに追従することを可能にするとともに、押出・造粒工程中または部分的に射出成形工程中に、粒状体中に均一に分散される。
【００４８】
図３Ａに示した形成工程の終りの段階（４１０）では、インプラントの表面は、実質的に滑らかであり、カルシウムからなるいくつかの化合物の粒子（２１１）と僅かに出現したゼオライト（２１２）から形成されている。この事例では、ケイ酸カルシウムである繊維質（３３０）は表面近傍に存在し、前記表面に僅かに出ていることもある（possibly）。インプラントの表面もまた、射出成形機の金型とスクリューとの接触から金属介在物（３４０）からなっている。
【００４９】
形成工程の終りの段階（４１０）では、インプラントは、超音波を受け、一連の化学エッチング／酸洗いにかけられる。例えば、以下の手順（protocol）では、４２ｋＨｚの周波数の超音波を用いることにより、優れた実用的な結果を出している。
−  HCl：３０％：３５分
−  H2O：１０分（または、すすぎ）
−  C3H6O（アセトン）：アセトンの沸点温度で３５分
−  アセトン蒸発によるインプラントの乾燥
−  H2O2３０％：３５分
−  NaClO：３５分
−  H2O：１０分（または、すすぎ）
インプラントは、その後、殺菌剤、また、超音波の下で、浸漬される：
−  GIGASEPT（登録商標）１２％：３５分
−  H2O
ppi：３５分
GIGASEPT（登録商標）溶液に浸漬することは任意的である
【００５０】
第一工程（４２０）ではインプラントに酸洗いが施される。この酸洗いは、主に金属性介在物を除去することを目的としている。この酸洗工程の後、図３Ｂのインプラントの表面は、金属含有物を含まず、また、カルシウムを含む粒子は突出（飛出）し、その場所には対応する穴（微小孔）（３１１）が残される。
【００５１】
すすいだ後、次の工程（４３０）は、インプラントのアセトン槽への浸漬と、また、超音波を施すことからなる。図３Ｃにおいて、工程（ステップ）（４３０）の終了時にはＰＥＥＫの厚さは溶解し、最初は下層にあったカルシウムおよびゼオライトを含む化合物の粒子（２１１、２１２）が見えるようになる。超音波は、基質内に植込まれるインプラントの表面に出てきた繊維質（３３０）を剥離しやすくする。
【００５２】
すすいだ後、次の工程（４４０）は、インプラントの過酸化水素槽への浸漬となり、超音波もまた施されることから成る。図３Ｄにおいて、その槽は、基本的に表面の形態を変更するものではない。一方において、インプラントの表面の酸化によりシリカ（SiO2）を形成する傾向があるケイ酸カルシウムファイバー（繊維質）の表面に影響を与える。
【００５３】
効果的（好都合）に、インプラントは加圧滅菌処置のために殺菌スリーブに挿入される。その後、約２１５０ヘクトパスカルの圧力で、約１３５℃の温度で１０分間の殺菌サイクルを施す。加圧滅菌器による殺菌工程は、表面酸洗いの効用に貢献し、それは、エチレンオキシドまたはガンマ線処理と関連付けられている。更に、それは表面上のカルシウム化合物の粒子の結晶化を促進する。殺菌の最終段階では、インプラントは、無菌包装でパッケージされ、骨組織内に移植されるように準備される。
【００５４】
図３Ｅに示すように、前記インプラントの組織中への埋め込み時（４５０）に、繊維質がKERMELファイバーであろうと、ケイ酸カルシウムファイバー（繊維質）あろうと、血液などの有機液体は繊維質とmatrix（基質）との層間剥離の中を毛細管現象によって流れる。
【００５５】
ケイ酸カルシウムの事例では、これらの繊維質の表面上に存在するシリカは流体を吸収するため、表面下における伝導が促進される。表面上および繊維質による伝導により、その表面の下では、カルシウム系化合物（２１１）が、これらの有機液体と接触することとなる。これらの化合物の吸収性は、骨組織におけるインプラントの表面の結合につながる細胞の定着を促進する。
【００５６】
先行技術によるインプラントの表面処理では、リン酸カルシウム化合物とPEEK matrix（基質）中の二酸化チタンだけが含まれており、厚さ約１μｍの表面層が得られることになっている。同様の処理を同一形状のインプラントではあるが１０％のポリ（アミド−イミド）ファイバー又はケイ酸カルシウムファイバーから成る材料を追加したもので行った場合、活性表面層の厚さが３．６μｍのものを得ることが可能である。
【００５７】
上記の説明で、異なる特徴や利点と、本発明が目的を達成していることが明確に解説されております。具体的には、それは射出形成で得ることが可能であると共に、補強無し実施できるか厚みが少なくとも３倍ある表面オッセオインテグレーション（チタンと骨の直接的一体化）層からなる強化インプラントを得ることが可能である。
【図１】
2014518142.tif 000004
【図２】
2014518142.tif 000005
【図３】
2014518142.tif 000006
【図４】
2014518142.tif 000007
【国際調査報告】
2014518142.tif 000008
2014518142.tif 000009
2014518142.tif 000010
2014518142.tif 000011
2014518142.tif 000012
2014518142.tif 000013
2014518142.tif 000014
2014518142.tif 000015